(57)【要約】  本発明は優れたガスバリア性を有するフィルムに関する。さらに、そのフィルムに使用される、ポリビニルアルコールと、重量平均分子量が３５００〜５０００のマレイン酸／アクリル酸共重合体とから成るガスバリア性塗布にも関する。ガスバリア性塗布層は、厚さが１μｍ未満であり、２３℃、相対湿度０％の条件でＡＳＴＭ  Ｄ  ３９８５に準じて測定した上記塗布フィルムの酸素ガス透過量は０．３ｃｃ・ミル／インチ２／日／ａｔｍ未満の酸素ガスバリア性を付与する。また、マレイン酸／アクリル酸共重合体の低分子量留分を除去する方法にも関する。本発明の塗布フィルムは金属蒸着層を設けることにより、ガスバリア性が大きく向上する。【特許請求の範囲】
【請求項１】
ポリエステルベースフィルムと、当該ポリエステルベースフィルム上に塗布形成された厚さは１μｍ未満のガスバリア性塗布層とから成る塗布フィルムであって、上記ガスバリア性塗布層は、ポリビニルアルコールと、重量平均分子量が３５００〜５０００のマレイン酸／アクリル酸共重合体とから成り、２３℃、相対湿度０％の条件でＡＳＴＭ  Ｄ  ３９８５に準じて測定した上記塗布フィルムの酸素ガス透過量は０．３ｃｃ・ミル／インチ２／日／ａｔｍ未満であることを特徴とする塗布フィルム。
【請求項２】
マレイン酸／アクリル酸共重合体の重量平均分子量が３７００〜４７００である請求項１に記載の塗布フィルム。
【請求項３】
マレイン酸／アクリル酸共重合体中が、マレイン酸単位およびアクリル酸単位の交互共重合構造を有する請求項１に記載の塗布フィルム。
【請求項４】
ガスバリア性塗布層中のマレイン酸／アクリル酸共重合体の含有量が５０〜９５重量％である請求項１に記載の塗布フィルム。
【請求項５】
ガスバリア性塗布層中のポリビニルアルコールが、実質的に加水分解されたものである請求項１に記載の塗布フィルム。
【請求項６】
ガスバリア性塗布層中のマレイン酸／アクリル酸共重合体の含有量が５０〜９５重量％である請求項１に記載の塗布フィルム。
【請求項７】
ガスバリア性塗布層の厚さが０．０４〜０．１２μｍである請求項１に記載の塗布フィルム。
【請求項８】
塗布フィルムの酸素ガス透過量は０．２ｃｃ・ミル／インチ２／日／ａｔｍ以下である請求項１に記載の塗布フィルム。
【請求項９】
塗布フィルムの酸素ガス透過量は０．１ｃｃ・ミル／インチ２／日／ａｔｍ以下である請求項１に記載の塗布フィルム。
【請求項１０】
相対湿度が６０％から７０％に増加した際に、酸素ガス透過量が０．１ｃｃ・ミル／インチ２／日／ａｔｍを超えて増加しない請求項１に記載の塗布フィルム。
【請求項１１】
相対湿度が６０％から８０％に増加した際に、酸素ガス透過量が０．１ｃｃ・ミル／インチ２／日／ａｔｍを超えて増加しない請求項１に記載の塗布フィルム。
【請求項１２】
さらにメタル層を有する請求項１に記載の塗布フィルム。
【請求項１３】
ガスバリア性塗布層の厚さが０．００１〜０．０７μｍである請求項１２に記載の塗布フィルム。
【請求項１４】
メタル層の光学密度が０．１〜２０である請求項１２に記載の塗布フィルム。
【請求項１５】
ポリマーから成るベースフィルムと、当該ベースフィルム上に塗布形成されたガスバリア性塗布層と、メタル層とから成る塗布フィルムであって、ガスバリア性塗布層がマレイン酸／アクリル酸共重合体と塗布層を形成するポリマーとから成ることを特徴とする塗布フィルム。
【請求項１６】
ガスバリア性塗布層を形成するポリマーがポリビニルアルコールである請求項１５に記載の塗布フィルム。
【請求項１７】
ガスバリア性塗布層中のポリビニルアルコールが、実質的に加水分解されたものである請求項１６に記載の塗布フィルム。
【請求項１８】
ベースフィルムを構成するポリマーがポリエステルである請求項１５に記載の塗布フィルム。
【請求項１９】
高酸素ガスバリア性フィルムの製造方法であって、フィルム上に塗布剤を塗布する工程を有し、塗布剤は、ポリビニルアルコールとマレイン酸／アクリル酸共重合体とから成り、低分子量留分を除外する工程を含む高酸素ガスバリア性フィルムの製造方法。
【請求項２０】
塗布が、フィルム製造工程においてインライン法で行われる請求項１９に記載の製造方法。
【請求項２１】
さらにメタル化工程を有する請求項１９に記載の製造方法。
【請求項２２】
さらにフィルムの加熱工程を有する請求項１９に記載の製造方法。
【請求項２３】
フィルムの加熱温度が１９０〜２４０℃である請求項１９に記載の製造方法。
【請求項２４】
フィルムの加熱時間が１〜２２秒である
【請求項２５】
結晶化装置内で加熱される請求項２２に記載の製造方法。
【発明の詳細な説明】
【技術分野】
【０００１】
本発明は、ポリビニルアルコール等のフィルム形成材と、マレイン酸／アクリル酸共重合体とを含有する塗布液を塗布してガスバリア性塗布層を形成することによる、酸素ガスバリア性フィルム、特にポリマーフィルムの製造方法に関する。さらに、本発明は、好ましくは透明であるガスバリア性塗布にも関する。
【背景技術】
【０００２】
ガスバリア性塗布は、食品包装や物品の包装などの種々の分野で好ましく使用されている。ガスバリア性塗布を介して、酸素ガス透過度および水蒸気の透過度を変化させ、その透過量を最小にすることが出来る。多くの末端使用において、ガスバリア性塗布が透明であることが望ましい。特に、基材となるフィルムが透明なポリマーフィルムである場合、ガスバリア性塗布によって基材フィルムの透明性が損なわれないことが望ましい。
【０００３】
しかしながら、従来公知のガスバリア性塗布は、高価である、透明性が不十分である、ガスバリア性に限界がある等の種々の制限を受ける。そのため、ガスバリア性塗布について、これらの問題の１つ以上を解決する必要がある。さらに、ガスバリア性塗布の基材フィルムへの塗布適合性も必要とする。すなわち、基材フィルムの製造中に行われるインライン塗布に適応できることが望ましい。
【０００４】
一般的に使用されているガスバリア性塗布としては、塩化ビニリデンを含有するガスバリア性塗布が知られている。この様な塗布は、溶剤を使用するため、塗布工程において環境問題が生じる。さらに、溶剤の残留の可能性があるため、塩化ビニリデン含有塗布を食品包装に使用する場合、危険が伴う。また、塩化ビニリデン含有塗布は、リサイクルを試みると塩化水素ガスが発生するため、リサイクルには不向きである。さらに、塩化ビニリデン含有塗布は、基材フィルムの製造後にオフライン法で設けられる。そのため、別の工程を要することによるコスト高となり、また、塗布層が厚くなることからもコスト高となる。
【０００５】
さらに、塩化ビニリデンを含有するガスバリア性塗布の他に、ポリビニルアルコール／ポリ（メタ）アクリル酸系ガスバリア性塗布も知られている。しかしながら、このガスバリア性塗布は、良好な酸素ガスバリア性を達成するために、十分な熱処理と十分な塗布厚みを必要とする。さらに、ポリビニルアルコール／ポリ（メタ）アクリル酸系ガスバリア性塗布も基材フィルムの延伸配向後にオフライン法で設けられる。そのため、別の工程を要することによるコスト高となる。
【発明の開示】
【発明が解決しようとする課題】
【０００６】
本発明は、上記の実情に鑑みなされたものであり、その目的は、基材ポリマーフィルムに対して良好に塗布形成できるガスバリア性塗布を提供することである。
【０００７】
本発明の他の目的は、片面または両面にガスバリア性塗布を有する基材ポリマーフィルムを提供することである。
【０００８】
本発明の他の目的は、特に基材ポリマーフィルムに塗布形成した際、実質的に縞やしみの無いガスバリア性塗布を提供することである。
【０００９】
本発明の他の目的は、実質的に透明なガスバリア性塗布を提供することである。
【００１０】
本発明の他の目的は、優れた酸素ガスバリア性を有するガスバリア性塗布を提供することである。
【００１１】
本発明の他の目的は、低コストで塗布形成できるガスバリア性塗布を提供することである。
【００１２】
本発明の他の目的は、食品包装に好適に使用できるガスバリア性塗布を提供することである。
【００１３】
本発明の他の目的は、高湿状態でも優れた特性を示すガスバリア性塗布を提供することである。
【００１４】
本発明の他の目的は、メタル化を施すことにより、更にガスバリア性が向上するガスバリア性塗布を提供することである。
【課題を解決するための手段】
【００１５】
本発明者は、上記課題に鑑み、鋭意検討した結果、マレイン酸／アクリル酸共重合体とポリビニルアルコールとを組合せた水性塗布剤をポリマーフィルムにインライン法で薄く塗布形成したガスバリア性塗布が酸素ガスバリア性に優れていることを見出し、本発明を完成するに至った。
【００１６】
すなわち、上記課題は、マレイン酸／アクリル酸共重合体と、塗布層を形成するポリマー、好ましくはポリビニルアルコールとを含有するガスバリア性塗布層を有する塗布フィルムにより達成することが出来る。
【発明の効果】
【００１７】
本発明のガスバリア性塗布層は、好ましくはインライン法により、薄く塗布形成できる。そのため、優れた酸素ガスバリア性を有する薄いガスバリア性塗布を提供できる。
【発明を実施するための最良の形態】
【００１８】
以下、本発明を詳細に説明する。本発明の塗布フィルムは、ポリエステルフィルムと、当該ポリエステルフィルム上に塗布形成された厚さは１μｍ未満のガスバリア性塗布層とから成る。
【００１９】
基材フィルム：
本発明の塗布層および製造方法は多くの好ましい態様のため、基材フィルムはポリマーフィルムが最も好ましい。ポリマーフィルムは、軽量で、実質的に透明であり、安価で、廃棄可能またはリサイクル可能であり、種々の末端使用に適合させることが出来る。さらに、塗布ポリマーフィルムは、熱接着や接着剤により、他の基材に容易に積層することが出来る。
【００２０】
本発明のガスバリア性塗布層およびその製造方法において、ガスバリア性塗布層用の基材フィルムとして種々のポリマーフィルムに適用できる。本発明で使用できる基材フィルムを構成するポリマーとしては、例えば、ナイロン等のポリアミド、ポリプロピレン、ポリエチレン等のポリオレフィン、ポリエチレンテレフタレート等のポリエステル、ポリアセタール、ポリカーボネートなどが例示される。中でも、本発明において、ポリエステルが好ましく、ポリエチレンテレフタレート、ポリエチレンテレフタレート及びポリブチレンテレフタレートが特に好ましい。また、ポリエチレンテレフタレート−イソフタレート等の共重合ポリエステルもポリマーフィルムに使用できる。
【００２１】
基材フィルムの製造方法については、カルバートソンらの米国特許第５３５０６０１号に記載されており、参照として本発明に引用する。本発明においては、グリコール又はジオールとジカルボン酸またはエステル誘導体との重縮合反応により得られるポリマーを主とするポリエステルフィルムが好ましい。ジカルボン酸としては、テレフタル酸、イソフタル酸、セバシン酸、マロン酸、アジピン酸、アゼライン酸、グルタール酸、スベリン酸、琥珀酸などが例示され、これらは２種以上組合せて使用してもよい。グリコールとしては、エチレングリコール、ジエチレングリコール、ポリエチレングリコール、ブタンジオール等のポリオール等が例示され、これらは２種以上組合せて使用してもよい。
【００２２】
基材ポリマーフィルムは、シリカ、炭酸カルシウム、カオリン、二酸化チタン等の充填剤、酸化防止剤、艶消し剤、顔料、帯電防止剤などの公知の添加剤を１種以上添加してもよい。
【００２３】
基材ポリマーフィルムは、積層体であってもよく、例えば、ポリエステル／ポリオレフィン積層体、ポリエステル／接着層／ポリオレフィン積層体などのポリマー／ポリマー積層体、ポリエステル／アルミニウム積層体などのポリマー／金属積層体、ポリマー／紙積層体、ポリマー／接着層／紙積層体が例示できる。塗布層を有するポリマーフィルム又は積層フィルムも使用できる。当該塗布層としては湿潤性や塗布接着性を高めるための接着剤塗布層が好ましく使用される。
【００２４】
基材ポリマーフィルムの製造方法としては、公知の方法が採用できる。例えば、鏡面回転キャスティングドラム上に、ポリエステルを溶融押出し、アモルファスポリマーシートを形成する。得られたシートを急冷し、１軸以上に延伸してフィルムとし、強度およびタフネスを付与する。シートは、通常、１軸または２軸に約２〜約４倍に延伸する。２軸延伸が最も好ましく、次いで１軸延伸が好ましい。延伸は、通常、ポリマーの二次転移温度からポリマーの軟化および溶融温度より低い温度で行う。必要であれば、延伸後に、フィルムの結晶化によってフィルムの性質を保持させる（ロックイン）ために、熱処理を行う。フィルムの結晶化により、フィルムの安定性や引張特性を良好にする。ポリエステルフィルムの熱処理は、通常、約１９０〜約２４０℃で行われる。本発明の塗布フィルムは、約２１５〜２２５℃で、約１〜約２０秒間、好ましくは約２〜約１０秒間熱処理を行うことが好ましい。フィルムの厚さが薄い場合は、熱処理の時間を約５秒以下にすることが好ましい。
【００２５】
本発明の塗布フィルムはリサイクルが可能である。使用済の塗布フィルムはヴァージンの材料に添加して押出することが出来る。
【００２６】
上述のように、塗布および酸素ガス透過の低減は、基材ポリマーフィルムによって制限を受けない。種々の基材に対し、本発明の塗布層を使用することが出来る。種々の酸素ガス透過性ポリマーフィルムに対し、本発明の塗布はガスアリア効果を達成できる。さらに、本発明の塗布は、不均一表面を含む種々の他の表面に対して塗布することが出来、ガスバリア性を付与することが出来る。フィルムは、他の表面に熱融着または接着することが出来、また、ファスナーやクリップ等で機械的に接着することも出来る。
【００２７】
塗布層：
本発明の塗布層は、マレイン酸／アクリル酸共重合体を含有する。マレイン酸／アクリル酸共重合体としては、重量平均分子量が１５００〜１５０００で、交互共重合構造を有する。ブロック共重合体では本発明の効果を達成できない。分子量が高すぎると塗布液のゲル化が生じる。マレイン酸／アクリル酸共重合体として特に好ましい市販品は、Ｓｉｇｍａ−Ａｌｄｒｉｃｈ社（ミルウオーキー、ウイスコンシン州）製の製造番号４１６０５−３のマレイン酸／アクリル酸共重合体である。マレイン酸／アクリル酸共重合体の使用量は、塗布液中の固形分（塗布層）に対し、好ましくは約５０〜約９５重量％、より好ましくは約６０〜約９０重量％、特に好ましくは約７０〜約８０重量％である。
【００２８】
本発明の塗布層中のマレイン酸／アクリル酸共重合体の平均分子量は、本発明の硬化を達成する塗布層を形成する上で重要な因子である。マレイン酸モノマーは、テンター内における熱により無水物が形成され、塗布欠陥に影響を及ぼす。例えば上記Ｓｉｇｍａ−Ａｌｄｒｉｃｈ社から入手できるマレイン酸／アクリル酸共重合体の代表的な平均分子量（特にことわらない限り重量平均分子量とする）は、約３０００であり、分子量分布としては多量の低分子量成分が含まれる。しかしながら、本発明におけるマレイン酸／アクリル酸共重合体の平均分子量はより高い分子量であり、約３５００〜約５０００、好ましくは約３７００〜約４７００の共重合体を使用することにより、ガス透過を最小限とする塗布層を形成できる。
【００２９】
低分子量成分のほとんどは、水蒸気抽出、蒸留などの溶出プロセス、好ましくは共沸蒸留などにより除去できる。特に、上記のプロセスによって、分子量５００以下の低分子量成分を除去することが好ましい。水蒸気抽出は、公知の方法が採用できる。また、塗布層のｐＨは約３以上に調節することが好ましい。上記の各プロセスを１つ以上採用することにより、低ガス透過性塗布層を形成するとが出来る。
【００３０】
本発明の塗布層は、フィルムを形成することが出来る物質、好ましくは水性ポリマー系フィルム形成材を含有することが好ましい、フィルム形成材はマレイン酸／アクリル酸共重合体によるフィルムの脆弱性を最小とすることが出来る。フィルム形成材としては、好ましくは、ポリビニルアルコールであり、実質的に加水分解され、冷水に不溶であることが好ましい。ポリビニルアルコールの使用量は、塗布液中の固形分（塗布層）に対し、好ましくは約５〜約５０重量％、より好ましくは約１０〜約４０重量％、特に好ましくは約２０〜約３０重量％である。市販の好ましいポリビニルアルコールとしては、「Ｃｅｌｖｏｌ」（商標、セラニーズ（Ｃｅｌａｎｅｓｅ）社製）が挙げられる。
【００３１】
本発明の塗布液中（塗布層）には、他の成分を含有させてもよく、架橋剤が好ましく含有される。架橋剤としてはジアルデヒド系架橋剤が好ましく、具体的にはグリオキサール架橋剤が挙げられる。市販のグリオキサール架橋剤としては、「Ｇｌｙｏｘａｌ  ４０Ｎ」（Ｈｏｅｃｈｓｔ  Ｃｅｌａｎｅｓｅ社製）が挙げられる。架橋剤の含有量は、塗布層の固形分に対し、好ましくは約３〜約６重量％、特に好ましくは約５重量％程度である。架橋剤の含有量が大きいとガスバリア性が悪化し、小さいと架橋が不完全なために耐湿性を高めることが出来ない。
【００３２】
塗布液中には消泡剤を含有させることが好ましい。消泡剤としては、非シリコン系の炭化水素系アルコールが好ましく、アセチレン系単成分消泡剤がより好ましい。市販の消泡剤としては、「Ｔｒａｎｓ２８０」（Ｔｒａｎｓｃｈｅｍｃｏ社製）が挙げられる。消泡剤の含有量は少ない方が好ましく、塗布層の固形分に対し、通常５０ｐｐｍ程度である。
【００３３】
塗布液中には界面活性剤を含有させることも出来る。さらに、澱粉を含有させてもよい。澱粉としては、冷水に可溶な澱粉が好ましい。また、トリクロサン、メチルパラベン等の抗菌剤を含有させることも出来る（本発明で使用する特に好ましいポリビニルアルコールには微量の細菌が存在するため）。さらに、グリセリン等の可塑剤を含有させてもよい。
【００３４】
本発明のガスバリア性塗布フィルムは、厚さを大幅に薄くすることが出来、食品包装用、および、食品と接する又は薬剤のような摂取物接する物の包装用に好適に使用できる。本発明のガスバリア性塗布フィルムは、耐溶剤性および耐水性に優れている。予備試験によれば、１２１℃で２時間溶媒による抽出を行ったが、塗布層からの抽出物（溶出物）は確認されなかった。
【００３５】
本願発明の塗布層を形成するのに使用する塗布液は、約２〜約３重量％のポリビニルアルコール、約７〜約８重量％のマレイン酸／アクリル酸共重合体を含有する。塗布液中の水分は約５０〜約９９重量％、好ましくは約８０〜約９５重量％である。
【００３６】
ガスバリア性塗布層を形成する塗布液は、水または含水溶媒の分散液または溶液として調製される。さらに、アルコールや適当な有機溶媒を単独で、または水との混合溶媒として使用してもよい。塗布液中の固形分含有量は、５０重量％以下、好ましくは０．０１〜３０重量％、より好ましくは５〜１５重量％である。
【００３７】
本発明の塗布フィルムは塗布層を薄くしながらかつ優れた酸素ガスバリア性を達成することが出来る。そのため、塗布量を低減することが出来、製造コストを低減し、透明性に優れ、包装用の塗布フィルム又は他の基材フィルムとして好適に使用できる。塗布層の厚さは、使用目的に応じてより厚くすることも出来るが、好ましくは約０．０１〜約１μｍ、より好ましくは約０．０４〜約０．１２μｍであり、本願発明で特に効果が顕著であるのは約０．０６〜約０．０８μｍである。
【００３８】
酸素ガスバリア性塗布フィルムの酸素ガス透過量は、ｃｃ・ミル／１００インチ２／日／ａｔｍで表される。本発明の酸素ガスバリア性塗布フィルムの酸素ガス透過量は、約０．３ｃｃ・ミル／１００インチ２／日／ａｔｍ以下であり、塗布層の厚さにもよるが、好ましくは約０．２ｃｃ・ミル／１００インチ２／日／ａｔｍ以下であり、より好ましくは約０．１ｃｃ・ミル／１００インチ２／日／ａｔｍ以下である。このように酸素ガス透過度が低減されることは、従来の塗布フィルムからは予期できぬ効果である。通常のポリビニルアルコール塗布層では、長時間の熱処理なしで、酸素ガス透過量を０．２４ｃｃ・ミル／１００インチ２／日／ａｔｍ未満にすることが出来ない。したがって、本発明の塗布フィルムは、従来の塗布フィルムと比較して酸素ガスバリア性に優れ、塗布層の厚さも低減することが出来る。乾燥塗布量が約１〜約５０ポンド／１００００００フィート２（約０．００５〜約０．２５ｇ／ｍ２）において、従来の塗布フィルムの酸素ガスバリア性を達成することが出来る。
【００３９】
従来のポリビニルアルコール含有塗布フィルムは高湿度における性能が悪い。本発明の塗布層は、上述の様な構成を有するため、高湿度における性能が改良されている。
従来のＰＶＯＨ塗布層は相対湿度の上昇、特に相対湿度約６０％を超えると、相対湿度の増加に伴い急激に酸素ガス透過量が増加する。本発明の塗布層は、非常に短い時間の加熱処理で、厚さがより薄いにもかかわらず、高湿度においての酸素ガスバリア性に優れており、９０％以上のガスバリア性を保持できる。このような、高湿度における優れた酸素ガスバリア性は、驚くべき特性であり、種々の最終製品への応用が可能である。本発明の塗布フィルムの酸素ガス透過量は、相対湿度を６０％から７０％に増加させても、０．１ｃｃ・ミル／インチ２／日／ａｔｍ未満しか上昇しないことが好ましい。さらに、本発明の塗布フィルムの酸素ガス透過量は、相対湿度を６０％から８０％に増加させても、０．１ｃｃ・ミル／インチ２／日／ａｔｍ未満しか上昇しないことが好ましい。
【００４０】
本発明の塗布層は上述の様に薄いにもかかわらず、優れたガスバリア性を有し、基材ポリエステルフィルムとの適合性が良好で、公知の塗布方法によって形成出来ることは、予期せぬことである。本発明の塗布は驚くべきほど厚さが薄いにもかかわらず、優れた酸素ガスバリア性を有する。図１に、極めて薄い本発明の塗布の厚さと優れた酸素ガスバリア性との関係を示す。塗布液組成は、ＰＭＡ−ｃｏ−ＰＡＡ：７％、ＰＶＯＨ：３％である。
【００４１】
本発明の塗布は、金属蒸着層をさらに設けることにより、金属蒸着層による美的効果だけではなく、金属蒸着層との相乗効果でガスバリア性が驚くべきほど向上する。金属蒸着は公知の方法によって行うことが出来、通常、フィルムの光学密度が約２．４となる程度に蒸着を行う。金属蒸着としては、真空下でアルミニウム原子の蒸着を行うのが一般的であり、金属蒸着層としてアルミニウム層が形成される。
【００４２】
本発明の塗布は金属蒸着層との相乗効果で優れたガスバリア性を示す。この効果は、塗布層を有しない金属蒸着層を有するフィルムや、公知の金属蒸着層用接着層を設けた金属蒸着フィルムのガスバリア性と比較して顕著である。その理由は明確では無いが、金属−酸素結合の形成が可能になり、酸素ガスバリア性が向上すると考えられる。
【００４３】
本発明の塗布フィルム、好ましくは塗布ポリエステルフィルムは、水蒸気バリア性を付与するために、良好な水蒸気バリア性を有するポリエチレンフィルムに積層することが出来る。金属蒸着層を設けることにより、更に水蒸気バリア性を高めることが出来る。
【００４４】
本発明の塗布フィルムは、好ましくは透明であるが、塗布層および／または基材フィルムが透明である必要は無く、不透明な実施態様も考えられる。しかしながら、多くの用途においては、透明塗布層およびフィルムが好ましい。本発明のポリビニルアルコールとマレイン酸／アクリル酸共重合体とから成る塗布層は透明である。ポリエステルフィルムの透明度は、総ヘーズを測定することにより評価でき、透明ガスバリア性フィルムとして適当であるか判断できる。フィルムのヘーズはＡＳＴＭ  Ｄ１００３−６１  Ｐｒｏｃｅｄｕｒｅ  Ａの「透明プラスチックのヘーズ及び光透過度（Ｈａｚｅ  ａｎｄ  Ｌｕｍｉｎｏｕｓ  Ｔｒａｎｓｍｉｔｔａｎｃｅ  ｏｆ  Ｔｒａｎｓｐａｒｅｎｔ  Ｐｌａｓｔｉｃｓ）」に準じ、「Ｈａｚｅ  Ｇａｒｄ  Ｐｌｕｓ」（ＢＹＫ  Ｇａｒｄｎｅｒ社製）装置を使用して測定できる。
【００４５】
本発明のガスバリア性塗布には公知の添加剤を含有させることが出来る。塗布層に含有させる添加剤としては、顔料、他の着色剤、安定剤、帯電防止剤、接着促進剤、酸化防止剤、艶消剤、フィラー、可塑剤が例示される。一般に、添加剤の含有量は低い方が好ましい。
【００４６】
上述の様に、本発明の塗布は、塗布層の厚さを薄く出来ることにより低コストが達成でき、高いガスバリア性の用途に好適に使用でき、共押出にも好適に使用できる。
【００４７】
本発明の塗布を形成するための塗布液は、各成分を単純に混合するだけで調製することが出来る。混合の際に撹拌することにより、均一な分散液または溶液を調製できる。
【００４８】
塗布方法：
基材ポリマーフィルムへの塗布方法としては、フィルム製造工程で熱固定前に塗布を行うインラインコーティング法が好ましく使用される。例えば、基材ポリマーフィルムにコロナ処理をした後で且つフィルムの延伸前に塗布を行う方法（英国特許公報第１４１１５６４号に記載）、二軸延伸を行う場合の各延伸工程の間に塗布を行う方法（米国特許公報第４５７１３６３号公報に記載）、延伸後に塗布を行う方法（米国特許公報第３３２２５５３号公報に記載）などが例示される。
【００４９】
上記のインラインコーティング法に加え、本発明のいくつかのフィルムにおいては、基材ポリマーフィルムの表面処理を行った後に、フィルム製造工程後で熱固定後に塗布を行うオフラインコーティングを採用することも出来る。また、本発明のいくつかのフィルムにおいては、基材ポリマーフィルムを製造後にオフラインコーティング法で塗布を行ってもよい。さらに、１つ以上の塗布をインラインコーティング法で行い、残りの塗布をオフラインコーティング法で行ってもよい。オフラインコーティング法としては、ロールコーティング、リヴァースロールコーティング、グラヴィアロールコーティング、リヴァースグラヴィアロールコーティング、ブラッシュコーティング、ワイヤーワウンドロッド（メイヤーロッド）コーティング、スプレーコーティング、ナイフコーティング、メニスカスコーティング、浸析法などが挙げられる。
【００５０】
塗布に先立ち基材ポリマーフィルムの表面改質を行うことは必ずしも必要では無いが、塗布に先立ち基材ポリマーフィルムの表面改質を行うことにより良好な結果が得られる。公知の表面改質法としては、最も一般的で、改質表面の塗布層との接着性を最も高めることが出来るコロナ処理が挙げられる。コロナ処理または他の表面改質処理により、基材ポリマーフィルムの表面の塗布液の濡れ性を十分高めることが出来る。コロナ処理は、通常、約１．０ワット／フィート２／分の強度で行うことにより、所望の十分な表面改質を行うことが出来る。さらに、基材ポリマーフィルムとガスバリア塗布層との間に、接着層または他の中間層を設けてもよい。
【００５１】
上述の様に、ポリマーフィルムを介して酸素ガス透過量の制御を行うことが出来る。本発明の塗布フィルムは、基材ポリマーフィルムの片面または両面に上記のガスバリア性塗布層を形成してもよい。両面に塗布層を形成する場合、片面にガスバリア性塗布を行うのと同時、または前に、或いは後に他の面の塗布を行うことが出来る。
【実施例】
【００５２】
実験例Ａ群（比較例１〜６、実施例１〜３）：
基材二軸延伸ポリエステルフィルム上に、インラインコーティング法により、表１に示す組成を有する塗布液を塗布した。得られた塗布フィルムに対し、温度２３℃、相対湿度０％において、ＡＳＴＭ  Ｄ３９８５に準じて酸素ガス透過度を測定した。これらの比較例および実施例において、塗布層のガスバリア性が示された。しかしながら、これらの比較例および実施例は、相対湿度０％の条件で酸素ガス透過度を測定しているため、相対湿度が高い条件で酸素ガス透過度を測定した場合にこれらの酸素ガス透過度が維持されるかを目的としていない（図１を参照）。
【００５３】
実施例１〜３における塗布フィルムは、比較例１〜６における公知の塗布フィルムと同じ様な酸素ガスバリア性を有する。ポリビニルアルコール（ＰＶＯＨ）の含有量が低く、粘度が低いことは好都合であり、その様なポリビニルアルコールの使用量であっても酸素ガスバリア性を示す。
【００５４】
【表１】
2005509057.tif 000002
【００５５】
実験例Ｂ群：
４８ゲージの基材ポリエステルフィルムに対し、本発明の塗布を行なった試料と、行わなかった試料をそれぞれ調製した。塗布液組成は、ＰＭＡ−ｃｏ−ＰＡＡ：７％、ＰＶＯＨ：３％とした。これらのフィルムに対し、通常の包装用フィルムの光学密度である２．５となる様にアルミニウムの真空蒸着を行った。蒸着後のフィルムに対し、酸素ガス透過度を測定した。結果を以下の表２に示す。
【００５６】
【表２】
2005509057.tif 000003
【００５７】
未塗布金属蒸着フィルムと、通常の金属蒸着が可能な塗布フィルム（本発明の塗布フィルムで、酸素ガス透過度が未塗布金属蒸着フィルムのそれと同等である）とを比較すると、本発明の塗布フィルムの酸素ガス透過度は、金属蒸着することによって大幅に減少する。
【００５８】
実験例Ｃ群：
厚さ１２μｍのポリエステルフィルムに対し、種々の厚さの本発明の塗布層を形成した。塗布液組成は、ＰＭＡ−ｃｏ−ＰＡＡ：７％、ＰＶＯＨ：３％とした。これらのフィルムに対し、通常の包装用フィルムの光学密度である２．５となる様にアルミニウムの真空蒸着を行った。蒸着後のフィルムに対し、酸素ガス透過度を測定した。結果を以下の表３に示す。なお、厚さ１２μｍのポリエステルフィルム（未塗布、未蒸着）の酸素ガス透過度は９．６０ｃｃ・ミル／インチ２／日／ａｔｍであり、塗布を行わないで蒸着のみ行った厚さ１２μｍのポリエステルフィルム（未塗布、蒸着）の酸素ガス透過度は０．２３ｃｃ・ミル／インチ２／日／ａｔｍであった。また、塗布液組成＝ＰＭＡ−ｃｏ−ＰＡＡ：７％、ＰＶＯＨ：３％、グリオキサール架橋剤：４％である塗布液を乾燥厚みが０．０９９μｍとなる様に塗布した厚さ１２μｍのポリエステルフィルム（塗布、未蒸着）の酸素ガス透過度は０．４８ｃｃ・ミル／インチ２／日／ａｔｍであり、塗布液においてグリオキサール架橋剤を使用しない場合の酸素ガス透過度は０．１８ｃｃ・ミル／インチ２／日／ａｔｍであった
【００５９】
【表３】
2005509057.tif 000004
【００６０】
上記の結果から明らかな様に、単独ではガスバリア性の改良が期待できないような極めて薄い（塗布量が小さい）塗布層であっても、金属蒸着層との相乗効果が認められる。また、厚い（塗布量が小さい）塗布層であっても、金属蒸着層との相乗効果が認められる。金属蒸着層を設ける場合、本発明の塗布層の厚さは、好ましくは約０．００１〜約０．０７μｍ、より好ましくは約０．０１〜約０．０５μｍ、特に好ましくは約０．０２〜約０．０４μｍである。また、金属蒸着層は、好ましくは光学密度が約０．１〜約２０、より好ましくは約０．０５〜約１０、特に好ましくは約１〜約５となる様な厚さを有することが好ましい。
【００６１】
実験例Ｄ群：
厚さ１２μｍのポリエステルフィルムに対し、オフラインコーティング法により種々の厚さの本発明の塗布層を形成した。塗布液組成は、ＰＭＡ−ｃｏ−ＰＡＡ：７％、ＰＶＯＨ：３％（架橋剤は使用せず）とした。得られたフィルムに対し、酸素ガス透過度を測定し、塗布層の厚さと酸素ガス透過度の関係を調べた。結果を以下の表４に示す。酸素ガスバリア性は、塗布液中に架橋剤を含有させない方が、架橋剤を含有させた方より若干良好であり、架橋剤を含有させることによる耐湿性の向上は、酸素ガスバリア性に若干悪影響を及ぼした。
【００６２】
【表４】
2005509057.tif 000005
【００６３】
本発明は上記の記載および好ましい実施態様により明らかであるが、本発明はその要旨を逸脱することなく、種々の修正と変更を行なうことが可能である。
【図面の簡単な説明】
【００６４】
【図１】本発明の塗布の厚さと酸素ガス透過度との関係を示す図である。
【図１】
2005509057.tif 000006
【国際調査報告】
2005509057.tif 000007
2005509057.tif 000008